Nano- ou microparticule comprenant une matrice constituée de ou comprenant au moins un alcool polyvinylique (PVA), et, en dispersion dans cette dernière, de la ferrite. Nano- ou microparticule selon la revendication 1, dans laquelle l’alcool polyvinylique est réticulé, en particulier à l’aide d’un agent réticulant choisi parmi les composés suivants : acide borique, acides boroniques, esters d’acide borique, esters d’acide boronique, borax (Na 2 B 4 O 7 .10H 2 O), et aldéhydes, notamment parmi les composés de formules suivantes : B(OR) 3 , RB(OH) 2 , B(OH) 3 , R-CHO, dans lesquelles R est choisie parmi les aryles et les hétéroaryles, et les composés comprenant au moins deux fonctions aldéhyde, en particulier les composés comprenant deux fonctions aldéhyde, plus particulièrement les composés de formule H-C(=O)-(CH 2 ) n -C(=O)-H, avec n allant de 0 à 6, par exemple n = 0, 1, 2 ou 3, l’agent réticulant étant par exemple l’acide 3-quinoline boronique. Nano- ou microparticule selon l’une quelconque des revendications précédentes, laquelle : a une forme de sphère ou de sphéroïde ; et/ou a une taille comprise de 50 à 1000 nm, en particulier de 150 à 450 ou 500 nm. Nano- ou microparticule selon l’une quelconque des revendications précédentes, dans laquelle le au moins un alcool polyvinylique y est présent à hauteur de 30 à 50 % en masse par rapport à la masse totale de ladite nano- ou microparticule. Ensemble de nano- ou microparticules selon l’une quelconque des revendications précédentes, dont la distribution de taille a un coefficient d’uniformité compris de de 0,95 à 1 et/ou dont plus de 95 % de ces nano- ou microparticules ont une taille 180 nm +/- 10%. Procédé de préparation de nano- ou microparticule selon l’une quelconque des revendications 1 à 4, ou d’un ensemble de nano- ou microparticule selon la revendication 5, comprenant : (i) une étape de mise en contact d’au moins un alcool polyvinylique (PVA) avec une composition A précurseur de ferrite pour obtenir une composition B; (ii) une étape de chauffage de la composition B pour obtenir lesdites nano- ou microparticules. Utilisation d’une nano- ou microparticule selon l’une quelconque des revendications 1 à 4, ou d’un ensemble de nano- ou microparticule selon la revendication 5, pour la préparation de dispositifs aptes à être détectés par des capteurs à magnétorésistance géante. Nano- ou microparticule selon l’une quelconque des revendications 1 à 4, comprenant en outre une couche extérieure de silice, laquelle est fonctionnalisée par des composés portant une macromolécule, notamment un anticorps monoclonal, ladite nano- ou microparticule comprenant notamment une couche extérieure de silice, laquelle est fonctionnalisée par des composés portant une macromolécule, notamment un anticorps monoclonal, par l’intermédiaire d’une fonction amide formée entre un acide carboxylique porté par lesdits composés et une amine portée par ladite macromolécule. Procédé de préparation d’une nano- ou microparticule selon la revendication 8 comprenant : (iii) une étape de dépôt d’une couche de silice sur la nano- ou microparticule selon l’une quelconque des revendications 1 à 4 par synthèse par voie sol gel, en particulier à l’aide d’un précurseur de silice choisi parmi le tetraéthylorthosilicate et le tetraméthylorthosilicate, optionnellement en présence d’aminopropyltriéthoxysilane ; (iv) une étape de mise en contact de la nano- ou microparticule obtenue à l’issue de l’étape précédente avec un sel d’aluminium, notamment choisi parmi AlCl 3 , Al(NO 3 ) 3 , Al(ClO 4 ) 3 , lesquels sont optionnellement hydratés, le sel d’aluminium étant de préférence choisi parmi AlCl 3 , les sels Al(NO 3 ) 3 hydratés, et les sels Al(ClO 4 ) 3 hydratés, pour obtenir une nano- ou microparticule comprenant une couche extérieure de silice, laquelle porte à sa surface une couche d’Al(OH) 3 ; (v) une étape de mise en contact de la nano- ou microparticule obtenue à l’issue de l’étape précédente avec un composé : constitué de ou comprenant un acide phosphonique dont le phosphore porte un alkyle en C 1 -C 6 linéaire ou branché, substitué par un groupe acide carboxylique (-COOH) ; constitué de ou comprenant un arène portant deux anhydrides d’acide carboxylique (-C(=O)-O-C(=O)-) ; par exemple de formule suivante : (vi) une étape de formation d’une fonction amide entre les groupes acide carboxylique portés par la nano- ou microparticule obtenue à l’issue de l’étape précédente et une amine portée par ladite macromolécule, notamment par la formation d’ester activés intermédiaires à partir desdits acides carboxyliques, par exemple en utilisant du 1-éthyl-3-(3-diméthylaminopropyl)carbodiimide (EDC). Nano- ou microparticule selon la revendication 9 pour son utilisation dans le diagnostic, notamment pour la détection de bactéries, en particulier dans des échantillons cliniques sans préculture, par exemple du sang total ou d’autres fluides biologiques ; ou de cellules cancéreuses.